(57)【要約】【課題】熱伝導性に優れながら、リワーク性が良好であり、仮固定が可能な熱伝導性粘着シート、その製造方法、熱伝導性粘着シートの貼り付け方法、および、貼着構造物を提供すること。【解決手段】熱伝導性粘着シート７は、熱伝導性粒子を含有する粘着剤層４と、粘着剤層４の厚み方向一方面に積層され、厚み方向を貫通する複数の貫通孔８が形成される基材５とを備え、熱伝導率が、０．３Ｗ／ｍ・Ｋ以上である。【選択図】図１
2013227379.tif 000002
【特許請求の範囲】
【請求項１】
熱伝導性粒子を含有する粘着剤層と、
前記粘着剤層の厚み方向一方面に積層され、前記厚み方向を貫通する複数の貫通孔が形成される基材と
を備え、
熱伝導率が、０．３Ｗ／ｍ・Ｋ以上であることを特徴とする、熱伝導性粘着シート。
【請求項２】
前記基材の目開きが、１００〜１００００μｍであることを特徴とする、請求項１に記載の熱伝導性粘着シート。
【請求項３】
前記粘着剤層は、前記貫通孔から露出している露出面を有し、
前記露出面は、前記貫通孔から前記厚み方向一方側に突出していることを特徴とする、請求項１または２に記載の熱伝導性粘着シート。
【請求項４】
前記粘着剤層は、前記貫通孔から露出している露出面を有し、  
前記露出面の面積と、前記基材の厚み方向一方面の面積との比が、５：９５〜９５：５であることを特徴とする、請求項１〜３のいずれか一項に記載の熱伝導性粘着シート。
【請求項５】
前記基材の坪量が、２０ｇ／ｍ２以下であることを特徴とする、請求項１〜４のいずれか一項に記載の熱伝導性粘着シート。
【請求項６】
前記粘着剤層が、アクリル系粘着剤層であることを特徴とする、請求項１〜５のいずれか一項に記載の熱伝導性粘着シート。
【請求項７】
熱伝導性粘着シートの前記厚み方向一方面をアルミニウム板に仮固定した後に、前記アルミニウム板に対して剥離角度９０度で剥離速度３００ｍｍ／分剥離したときの剥離接着力が、０．１Ｎ／２０ｍｍ以上４０Ｎ／２０ｍｍ以下であることを特徴とする、請求項１〜６のいずれか一項に記載の熱伝導性粘着シート。
【請求項８】
熱伝導性粒子を含有する粘着剤層と、厚み方向を貫通する複数の貫通孔が形成される基材とを前記厚み方向に積層することを特徴とする、熱伝導性粘着シートの製造方法。
【請求項９】
請求項１〜７のいずれか一項に記載の熱伝導性粘着シートと第１被着体とを仮固定する工程と、
前記熱伝導性粘着シートを押圧し、前記熱伝導性粘着シートと前記第１被着体とを固定する工程と
を備えることを特徴とする、熱伝導性粘着シートの貼り付け方法。
【請求項１０】
第１被着体と、
前記第１被着体に貼り付けられた請求項１〜７のいずれか一項に記載の熱伝導性粘着シートと、
前記熱伝導性粘着シートを介して前記第１被着体に貼り付けられた第２被着体と
を備えることを特徴とする、貼着構造物。
【発明の詳細な説明】
【技術分野】
【０００１】
本発明は、熱伝導性粘着シート、その製造方法、熱伝導性粘着シートの貼り付け方法、および、貼着構造物、詳しくは、熱伝導性および粘着性の両方が必要とされる産業分野に用いられる熱伝導性粘着シート、その製造方法、熱伝導性粘着シートの貼り付け方法、および、貼着構造物に関する。
【背景技術】
【０００２】
従来、熱伝導性粘着シートにおいて、アクリル系粘着剤中に熱伝導性のフィラーを含有させることにより、ベースとなる粘着剤に比べて熱伝導性を向上させることが知られている。
【０００３】
例えば、アクリル系ポリマーと、熱伝導性を有しかつハロゲンを含まない難燃剤（例えば、水酸化アルミニウム）と、熱伝導性フィラー（例えば、酸化アルミニウム）とを含有する、熱伝導性難燃性感圧粘着シートが提案されている（例えば、特許文献１参照。）。
【先行技術文献】
【特許文献】
【０００４】
【特許文献１】特開２００２−２９４１９２号公報
【発明の概要】
【発明が解決しようとする課題】
【０００５】
しかるに、粘着シートを被着体に貼り付けるときに、貼り付け位置がずれるなどの理由により、一度貼り付けた粘着シートを被着体から剥がし、その後、被着体に再度貼り付ける（リワークする）場合がある。その場合に、上記特許文献１に記載の粘着シートを被着体に貼り付けると、粘着シートの粘着力が過度に大きいことから、粘着シートの一部（粘着剤層）が被着体に残存し、または、破壊されてしまい、そのため、リワークすることができなくなる不具合がある。
【０００６】
また、仮固定によって被着体と粘着シートとを正確に位置決めしてから、その後、それらを本固定（接着）する場合がある。しかし、上記特許文献１に記載の粘着シートでは、被着体に一度接触させると、強固に接着してしまうため、仮固定による位置決めができないという不具合がある。
【０００７】
本発明の目的は、熱伝導性に優れながら、リワーク性が良好であり、仮固定が可能な熱伝導性粘着シート、その製造方法、熱伝導性粘着シートの貼り付け方法、および、貼着構造物を提供することにある。
【課題を解決するための手段】
【０００８】
上記目的を達成するため、本発明の熱伝導性粘着シートは、熱伝導性粒子を含有する粘着剤層と、前記粘着剤層の厚み方向一方面に積層され、前記厚み方向を貫通する複数の貫通孔が形成される基材とを備え、熱伝導率が、０．３Ｗ／ｍ・Ｋ以上であることを特徴としている。
【０００９】
また、本発明の熱伝導性粘着シートでは、前記基材の目開きが、１００〜１００００μｍであることが好適である。
【００１０】
また、本発明の熱伝導性粘着シートでは、前記粘着剤層は、前記貫通孔から露出している露出面を有し、前記露出面は、前記貫通孔から前記厚み方向一方側に突出していることが好適である。
【００１１】
また、本発明の熱伝導性粘着シートでは、前記粘着剤層は、前記貫通孔から露出している露出面を有し、前記露出面の面積と、前記基材の厚み方向一方面の面積との比が、５：９５〜９５：５であることが好適である。
【００１２】
また、本発明の熱伝導性粘着シートでは、前記基材の坪量が、２０ｇ／ｍ２以下であることが好適である。
【００１３】
また、本発明の熱伝導性粘着シートでは、前記粘着剤層が、アクリル系粘着剤層であることが好適である。
【００１４】
また、本発明の熱伝導性粘着シートでは、熱伝導性粘着シートの前記厚み方向一方面をアルミニウム板に仮固定した後に、前記アルミニウム板に対して剥離角度９０度で剥離速度３００ｍｍ／分剥離したときの剥離接着力が、０．１Ｎ／２０ｍｍ以上４０Ｎ／２０ｍｍ以下であることが好適である。
【００１５】
また、本発明の熱伝導性粘着シートの製造方法は、熱伝導性粒子を含有する粘着剤層と、厚み方向を貫通する複数の貫通孔が形成される基材とを前記厚み方向に積層することを特徴としている。
【００１６】
また、本発明の熱伝導性粘着シートの貼り付け方法は、上記した熱伝導性粘着シートと第１被着体とを仮固定する工程と、前記熱伝導性粘着シートを押圧し、前記熱伝導性粘着シートと前記第１被着体とを固定する工程とを備えることを特徴としている。
【００１７】
また、本発明の貼着構造物は、第１被着体と、前記第１被着体に貼り付けられた上記した熱伝導性粘着シートと、前記熱伝導性粘着シートを介して前記第１被着体に貼り付けられた第２被着体とを備えることを特徴としている。
【発明の効果】
【００１８】
本発明の熱伝導性粘着シートの製造方法により得られる本発明の熱伝導性粘着シートでは、粘着剤層の厚み方向一方面に、複数の貫通孔が形成されている基材が積層されているため、粘着剤層の厚み方向一方面の粘着力が適度に調整されている。そのため、厚み方向一方面に被着体を一度貼り付けた熱伝導性粘着シートを被着体から剥がし、その後、被着体に再度貼り付けることが可能であり、リワーク性に優れる。また、熱伝導性粘着シートの厚み方向一方面を被着体に貼り付けるときに、仮固定によって被着体と熱伝導性粘着シートとを正確に位置決めすることもできる。
【００１９】
また、本発明の熱伝導性粘着シートでは、熱伝導性粒子を含有する粘着剤層を備え、熱伝導率が特定値以上であるので、熱伝導性に優れる。そのため、被着体の熱を効率よく伝導させることができる。
【００２０】
また、本発明の熱伝導性粘着シートの貼り付け方法により得られる本発明の貼着構造物は、第１被着体と第２被着体との間に貼り付けられた熱伝導性粘着シートが熱伝導性に優れるため、放熱性に優れる。
【図面の簡単な説明】
【００２１】
【図１】図１は、本発明の熱伝導性粘着シートの製造方法の一実施形態の製造工程図であって、（ａ）は、ベースフィルムの表面に粘着剤原料を塗布する工程を示し、（ｂ）は、粘着剤原料の塗膜の表面にカバーフィルムを配置する工程を示し、（ｃ）は、粘着剤原料を反応させる工程を示し、（ｄ）は、カバーフィルムを剥がす工程を示し、（ｅ）は、複数の貫通孔が形成された基材を、粘着剤層の表面に積層する工程を示す。
【図２】図２は、図１（ｅ）に示す熱伝導性粘着シートの平面図を示す。
【図３】図３は、図１（ｅ）に示す熱伝導性粘着シートを用いて２つの被着体を貼り付ける工程図であって、（ａ）は、熱伝導性粘着シートと第１被着体とを用意する工程を示し、（ｂ）は、熱伝導性粘着シートと第１被着体とを仮固定する工程を示し、（ｃ）は、熱伝導性粘着シートと第１被着体とを固定する工程を示し、（ｄ）は、熱伝導性粘着シートと第２被着体とを固定する工程を示す。
【図４】図４は、本発明の熱伝導性粘着シートの他の実施形態を説明する断面図であって、（ａ）は、粘着剤層の露出面が、基材の表面と厚み方向において同じ位置にある態様を示し、（ｂ）は、粘着剤層の露出面が、基材の厚み方向における表面および裏面の間にある態様を示し、（ｃ）は、粘着剤層の露出面が、基材の裏面と厚み方向において同じ位置にある態様を示す。
【図５】図５は、熱特性評価装置の説明図であって、（ａ）は、正面図、（ｂ）は、側面図を示す。
【発明を実施するための形態】
【００２２】
本発明の熱伝導性粘着シートは、粘着剤層と、粘着剤層の厚み方向一方面に積層される基材とを備えている。
【００２３】
粘着剤層は、例えば、熱伝導性粒子と、単量体および／またはポリマーとを含有する粘着剤原料から面方向（厚み方向に直交する方向）に広がるシート状に成形されている。
【００２４】
熱伝導性粒子は、熱伝導性材料から粒子状に形成されており、そのような熱伝導性材料としては、例えば、水和金属化合物が挙げられる。
【００２５】
水和金属化合物は、分解開始温度が１５０〜５００℃の範囲であり、一般式ＭｘＯｙ・ｎＨ２Ｏ（Ｍは金属原子、ｘ，ｙは金属の原子価によって定まる１以上の整数、ｎは含有結晶水の数）で表される化合物または上記化合物を含む複塩である。
【００２６】
水和金属化合物としては、例えば、水酸化アルミニウム［Ａｌ２Ｏ３・３Ｈ２Ｏ；またはＡｌ（ＯＨ）３］、ベーマイト［Ａｌ２Ｏ３・Ｈ２Ｏ；またはＡｌＯＯＨ］、水酸化マグネシウム［ＭｇＯ・Ｈ２Ｏ；またはＭｇ（ＯＨ）２］、水酸化カルシウム［ＣａＯ・Ｈ２Ｏ；またはＣａ（ＯＨ）２］、水酸化亜鉛［Ｚｎ（ＯＨ）２］、珪酸［Ｈ４ＳｉＯ４；またはＨ２ＳｉＯ３；またはＨ２Ｓｉ２Ｏ５］、水酸化鉄［Ｆｅ２Ｏ３・Ｈ２Ｏまたは２ＦｅＯ（ＯＨ）］、水酸化銅［Ｃｕ（ＯＨ）２］、水酸化バリウム［ＢａＯ・Ｈ２Ｏ；またはＢａＯ・９Ｈ２Ｏ］、酸化ジルコニウム水和物［ＺｒＯ・ｎＨ２Ｏ］、酸化スズ水和物［ＳｎＯ・Ｈ２Ｏ］、塩基性炭酸マグネシウム［３ＭｇＣＯ３・Ｍｇ（ＯＨ）２・３Ｈ２Ｏ］、ハイドロタルサイト［６ＭｇＯ・Ａｌ２Ｏ３・Ｈ２Ｏ］、ドウソナイト［Ｎａ２ＣＯ３・Ａｌ２Ｏ３・ｎＨ２Ｏ］、硼砂［Ｎａ２Ｏ・Ｂ２Ｏ５・５Ｈ２Ｏ］、ホウ酸亜鉛［２ＺｎＯ・３Ｂ２Ｏ５・３．５Ｈ２Ｏ］などが挙げられる。
【００２７】
また、熱伝導性材料としては、上記した水和金属化合物の他に、例えば、窒化ホウ素、窒化アルミニウム、窒化ケイ素、窒化ガリウム、炭化ケイ素、二酸化ケイ素、酸化アルミニウム、酸化マグネシウム、酸化チタン、酸化亜鉛、酸化スズ、酸化銅、酸化ニッケル、アンチモン酸ドープ酸化スズ、炭酸カルシウム、チタン酸バリウム、チタン酸カリウム、銅、銀、金、ニッケル、アルミニウム、白金、カーボン（ダイヤモンドを含む）などが挙げられる。
【００２８】
熱伝導性材料として、好ましくは、粘着剤層に高い熱伝導性と難燃性とを付与するという理由から、水酸化アルミニウムが挙げられる。
【００２９】
熱伝導性粒子の形状は、粒子状（粉末状）であれば特に限定されず、例えば、バルク状、針形状、板形状、層状であってもよい。バルク形状には、例えば、球形状、直方体形状、破砕状またはそれらの異形形状が含まれる。
【００３０】
熱伝導性粒子のサイズは、特に限定されず、例えば、１次平均粒子径として、例えば、０．１〜１０００μｍ、好ましくは、０．５〜２００μｍ、より好ましくは、０．７〜１００μｍ、さらに好ましくは、１〜８０μｍである。熱伝導性粒子の１次平均粒子径は、レーザー散乱法における粒度分布測定法によって測定された粒度分布に基づいて、体積基準の平均粒子径、より具体的には、Ｄ５０値（累積５０％メジアン径）として求められる。
【００３１】
これら熱伝導性粒子は、市販されており、例えば、水酸化アルミニウムからなる熱伝導性粒子として、商品名「ハイジライトＨ−１００−ＭＥ」（昭和電工社製）、商品名「ハイジライトＨ−１０」（昭和電工社製）、商品名「ハイジライトＨ−３２」（昭和電工社製）、商品名「ハイジライトＨ−３１」（昭和電工社製）、商品名「ハイジライトＨ−４２」（昭和電工社製）、商品名「ハイジライトＨ−４３Ｍ」（昭和電工社製）、商品名「Ｂ１０３ＳＴ」（日本軽金属社製）などが挙げられ、例えば、水酸化マグネシウムからなる熱伝導性粒子として、商品名「ＫＩＳＵＭＡ  ５Ａ」（協和化学工業社製）などが挙げられる。
【００３２】
また、窒化ホウ素からなる熱伝導性粒子として、商品名「ＨＰ−４０」（水島合金鉄社製）、商品名「ＰＴ６２０」（モメンティブ社製）などが挙げられ、例えば、酸化アルミニウムからなる熱伝導性粒子として、商品名「ＡＳ−５０」（昭和電工社製）、商品名「ＡＳ−１０」（昭和電工社製）などが挙げられ、例えば、アンチモン酸ドープ酸化スズからなる熱伝導性粒子として、商品名「ＳＮ−１００Ｓ」（石原産業社製）、商品名「ＳＮ−１００Ｐ」（石原産業社製）、商品名「ＳＮ−１００Ｄ（水分散品）」（石原産業社製）などが挙げられ、例えば、酸化チタンとしてからなる熱伝導性粒子として、商品名「ＴＴＯシリーズ」（石原産業社製）などが挙げられ、例えば、酸化亜鉛からなる熱伝導性粒子として、商品名「ＳｎＯ−３１０」（住友大阪セメント社製）、商品名「ＳｎＯ−３５０」（住友大阪セメント社製）、商品名「ＳｎＯ−４１０」（住友大阪セメント社製）などが挙げられる。
【００３３】
これらの熱伝導性粒子は、単独使用または併用することができる。
【００３４】
また、熱伝導性粒子の含有割合は、熱伝導性粘着組成物に対して、例えば、５５質量％以上、好ましくは、６０質量％以上、より好ましくは、６５質量％以上であり、例えば、９０質量％以下でもある。
【００３５】
熱伝導性粒子の配合割合が上記範囲内であると、粘着剤層に優れた熱伝導性と優れた接着（粘着）性とを付与することができる。
【００３６】
単量体としては、例えば、必須成分として、（メタ）アクリル酸アルキルエステル系単量体が挙げられ、任意成分として、極性基含有単量体、多官能単量体、これらの単量体と共重合可能な共重合可能単量体が挙げられる。
【００３７】
（メタ）アクリル酸アルキルエステル系単量体としては、メタクリル酸アルキルエステル系単量体および／またはアクリル酸アルキルエステル系単量体であって、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの、アルキル部分が、直鎖状または分岐状のＣ１−２０のアルキル基である（メタ）アクリル酸アルキルエステルが挙げられる。
【００３８】
これらの（メタ）アクリル酸アルキルエステル系単量体のうち、特に接着特性のバランスを取り易いという点から、好ましくは、（メタ）アクリル酸Ｃ２−１２アルキルエステル、より好ましくは、（メタ）アクリル酸Ｃ４−９アルキルエステルが挙げられる。
【００３９】
（メタ）アクリル酸アルキルエステル系単量体は、単量体中に、例えば、６０質量％以上、好ましくは、８０質量％以上、例えば、９９質量％以下の割合で配合される。
【００４０】
極性基含有単量体としては、例えば、窒素含有単量体、水酸基含有単量体、スルホ基含有単量体、窒素・水酸基併有単量体、窒素・スルホ基併有単量体、水酸基・リン酸基併有単量体、カルボキシル基含有単量体などが挙げられる。
【００４１】
窒素含有単量体としては、例えば、Ｎ−（メタ）アクリロイルモルホリン、Ｎ−（メタ）アクリロイルピロリジンなどの環状（メタ）アクリルアミド、例えば、（メタ）アクリルアミド、Ｎ−置換（メタ）アクリルアミド（例えば、Ｎ−エチル（メタ）アクリルアミド、Ｎ−ｎ−ブチル（メタ）アクリルアミドなどのＮ−アルキル（メタ）アクリルアミド、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミドなどのＮ，Ｎ−ジアルキル（メタ）アクリルアミド）などの非環状（メタ）アクリルアミド、例えば、Ｎ−ビニル−２−ピロリドン（ＮＶＰ）、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオンなどのＮ−ビニル環状アミド、例えば、アミノエチル（メタ）アクリレート、Ｎ，Ｎ−ジメチルアミノエチル（メタ）アクリレート、Ｎ，Ｎ−ジメチルアミノプロピル（メタ）アクリレートなどのアミノ基含有単量体、例えば、Ｎ−シクロヘキシルマレイミド、Ｎ−フェニルマレイミドなどのマレイミド骨格含有単量体、例えば、Ｎ−メチルイタコンイミド、Ｎ−エチルイタコンイミド、Ｎ−ブチルイタコンイミド、Ｎ−２−エチルヘキシルイタコンイミド、Ｎ−ラウリルイタコンイミド、Ｎ−シクロヘキシルイタコンイミドなどのイタコンイミド系単量体などが挙げられる。
【００４２】
水酸基含有単量体としては、例えば、（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリルなどが挙げられる。
【００４３】
スルホ基含有単量体としては、例えば、スチレンスルホン酸、アリルスルホン酸、スルホプロピル（メタ）アクリレート、（メタ）アクリロイルオキシナフタレンスルホン酸などが挙げられる。
【００４４】
窒素・水酸基併有単量体としては、例えば、Ｎ−（２−ヒドロキシエチル）（メタ）アクリルアミド（ＨＥＡＡ／ＨＥＭＡ）、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミドなどのＮ−ヒドロキシアルキル（メタ）アクリルアミドが挙げられる。
【００４５】
窒素・スルホ基併有単量体としては、例えば、２−（メタ）アクリルアミド−２−メチルプロパンスルホン酸、（メタ）アクリルアミドプロパンスルホン酸などが挙げられる。
【００４６】
水酸基・リン酸基併有単量体としては、例えば、２−ヒドロキシエチル（メタ）アクリロイルホスフェートなどが挙げられる。
【００４７】
カルボキシル基含有単量体としては、例えば、（メタ）アクリル酸、イタコン酸、マレイン酸、フマル酸、クロトン酸、イソクロトン酸などが挙げられる。また、カルボキシル基含有単量体として、例えば、無水マレイン酸、無水イタコン酸などのカルボン酸無水物も挙げられる。
【００４８】
これらの極性基含有単量体のうち、粘着剤層に高い接着性と保持力とを付与するという点から、好ましくは、窒素含有単量体、窒素・水酸基含有単量体が挙げられ、より好ましくは、ＮＶＰ、ＨＥＡＡ／ＨＥＭＡが挙げられる。
【００４９】
極性基含有単量体は、単量体中に、例えば、５質量％以上、好ましくは、５〜３０質量％、より好ましくは、５〜２５質量％の割合で配合される。極性基含有単量体の配合割合が上記範囲内であると、粘着剤層に良好な接着性と保持力とを付与することができる。
【００５０】
多官能単量体は、エチレン系不飽和炭化水素基を複数有する単量体であって、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールプロパントリ（メタ）アクリレート、アリル（メタ）アクリレート、ビニル（メタ）アクリレート、ジビニルベンゼン、エポキシアクリレート、ポリエステルアクリレート、ウレタンアクリレート、ジブチル（メタ）アクリレート、ヘキシジル（メタ）アクリレートなどの２官能以上の多官能単量体が挙げられる。
【００５１】
好ましくは、ジペンタエリスリトールヘキサ（メタ）アクリレートなどの４官能以上の多官能単量体が挙げられる。
【００５２】
多官能単量体は、単量体中に、例えば、２質量％以下、好ましくは、０．０１〜２質量％、より好ましくは、０．０２〜１質量％の割合で配合される。多官能単量体の配合割合が上記範囲内であると、熱伝導性粘着組成物の接着力を向上させることができる。
【００５３】
共重合可能単量体としては、例えば、グリシジル（メタ）アクリレート、アリルグリシジルエーテルなどのエポキシ基含有単量体、例えば、（メタ）アクリル酸２−メトキシエチル、（メタ）アクリル酸３−メトキシプロピル、（メタ）アクリル酸メトキシエチレングリコール、（メタ）アクリル酸メトキシポリプロピレングリコールなどのアルコキシ基含有単量体、例えば、アクリロニトリル、メタクリロニトリルなどのシアノ基含有単量体、例えば、スチレン、α−メチルスチレンなどのスチレン系単量体、例えば、エチレン、プロピレン、イソプレン、ブタジエン、イソブチレンなどのα−オレフィン、例えば、２−イソシアナートエチルアクリレート、２−イソシアナートエチルメタクリレートなどのイソシアネート基含有単量体、例えば、酢酸ビニル、プロピオン酸ビニルなどのビニルエステル系単量体、例えば、アルキルビニルエーテルなどのビニルエーテル系単量体、例えば、テトラヒドロフルフリル（メタ）アクリレートなどの複素環含有（メタ）アクリル酸エステル、例えば、フルオロアルキル（メタ）アクリレートなどのハロゲン原子含有単量体、例えば、３−（メタ）アクリロキシプロピルトリメトキシシラン、ビニルトリメトキシシランなどのアルコキシシリル基含有単量体、例えば、（メタ）アクリル基含有シリコーンなどのシロキサン骨格含有単量体、例えば、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、ボルニル（メタ）アクリレート、イソボルニル（メタ）アクリレートなどの脂環式炭化水素基含有（メタ）アクリレート、例えば、フェニル（メタ）アクリレート、ベンジル（メタ）アクリレート、フェノキシエチル（メタ）アクリレート、（メタ）アクリル酸フェノキシジエチレングリコールなどの芳香族炭化水素基含有（メタ）アクリレートなどが挙げられる。
【００５４】
これらの共重合可能単量体のうち、好ましくは、アルコキシ基含有単量体、より好ましくは、（メタ）アクリル酸２−メトキシエチルが挙げられる。アルコキシ基含有単量体を配合することで、粘着剤層の被着体に対する密着性を向上させることができ、被着体からの熱を効率よく伝導させることができる。
【００５５】
共重合可能単量体は、単量体中に、例えば、３０質量％以下、好ましくは、２０質量％以下の割合で配合される。
【００５６】
これらの単量体は、単独（１種類のみ）で使用することもでき、また、２種以上組み合わせて使用することもできる。
【００５７】
また、これらの単量体は、粘着剤原料中に、例えば、１〜４５質量％、好ましくは、１０〜４０質量％の割合で配合される。
【００５８】
ポリマーとしては、例えば、上記した単量体を反応させて得られる重合体（ポリマー）が挙げられる。詳しくは、ポリマーとしては、特に制限されないが、例えば、アクリル系ポリマー、より詳しくは、必須成分として、（メタ）アクリル酸アルキルエステル系単量体が用いられ、任意成分として、極性基含有単量体、多官能単量体、および、共重合可能単量体が用いられたアクリル系ポリマー（アクリル系重合体）などが挙げられる。なお、ポリマーには、上記した単量体の一部が重合した部分重合物が含まれる。
【００５９】
これらのポリマーは、単独（１種類のみ）で使用することもでき、また、２種以上組み合わせて使用することもできる。
【００６０】
これらのポリマーは、粘着剤原料中に、例えば、１〜４５質量％、好ましくは、１０〜４０質量％の割合で配合される。
【００６１】
なお、粘着剤原料に単量体およびポリマーの両方が配合される場合、単量体およびポリマーは、粘着剤原料中に、その総量が、例えば、１〜４５質量％、好ましくは、１０〜４０質量％となるような割合で、配合される。
【００６２】
次いで、粘着剤原料の調製方法について説明する。
【００６３】
粘着剤原料を調製するには、まず、上記した単量体と、重合開始剤とを含有する単量体組成物を調製するか、または、上記したポリマーを有機溶剤などの溶媒に溶解させてポリマー組成物を調製する。
【００６４】
単量体組成物を調製するには、まず、上記した単量体に重合開始剤を配合する。
【００６５】
重合開始剤としては、例えば、光重合開始剤、熱重合開始剤が挙げられる。
【００６６】
光重合開始剤としては、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、チオキサントン系光重合開始剤などが挙げられる。
【００６７】
ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。
【００６８】
アセトフェノン系光重合開始剤としては、例えば、２，２−ジエトキシアセトフェノン、２，２−ジメトキシ−２−フェニルアセトフェノン、４−フェノキシジクロロアセトフェノン、４−（ｔ−ブチル）ジクロロアセトフェノンなどが挙げられる。
【００６９】
α−ケトール系光重合開始剤としては、例えば、２−メチル−２−ヒドロキシプロピオフェノン、１−［４−（２−ヒドロキシエチル）フェニル］−２−メチルプロパン−１−オン、１−ヒドロキシシクロヘキシルフェニルケトンなどが挙げられる。
【００７０】
芳香族スルホニルクロリド系光重合開始剤としては、例えば、２−ナフタレンスルホニルクロライドなどが挙げられる。
【００７１】
光活性オキシム系光重合開始剤としては、例えば、１−フェニル−１，１−プロパンジオン−２−（ｏ−エトキシカルボニル）−オキシムなどが挙げられる。
【００７２】
ベンゾイン系光重合開始剤としては、例えば、ベンゾインなどが挙げられる。
【００７３】
ベンジル系光重合開始剤としては、例えば、ベンジルなどが挙げられる。
【００７４】
ベンゾフェノン系光重合開始剤としては、例えば、ベンゾフェノン、ベンゾイル安息香酸、３、３′−ジメチル−４−メトキシベンゾフェノン、ポリビニルベンゾフェノンなどが挙げられる。
【００７５】
チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、デシルチオキサントンなどが挙げられる。
【００７６】
熱重合開始剤としては、例えば、２，２′−アゾビスイソブチロニトリル、２，２′−アゾビス−２−メチルブチロニトリル、２，２′−アゾビス（２−メチルプロピオン酸）ジメチル、４，４′−アゾビス−４−シアノバレリアン酸、アゾビスイソバレロニトリル、２，２′−アゾビス（２−アミジノプロパン）ジヒドロクロライド、２，２′−アゾビス［２−（５−メチル−２−イミダゾリン−２−イル）プロパン］ジヒドロクロライド、２，２′−アゾビス（２−メチルプロピオンアミジン）二硫酸塩、２，２′−アゾビス（Ｎ，Ｎ′−ジメチレンイソブチルアミジン）ヒドロクロライド、２，２’−アゾビス［Ｎ−（２−カルボキシエチル）−２−メチルプロピオンアミジン］ハイドレートなどのアゾ系重合開始剤、例えば、ジベンゾイルペルオキシド、ｔ−ブチルペルマレエート、ｔ−ブチルハイドロパーオキサイド、過酸化水素などの過酸化物系重合開始剤、例えば、過硫酸カリウム、過硫酸アンモニウムなどの過硫酸塩、例えば、過硫酸塩と亜硫酸水素ナトリウムとの組み合わせ、過酸化物とアスコルビン酸ナトリウムとの組み合わせなどのレドックス系重合開始剤などが挙げられる。
【００７７】
これらの重合開始剤は、単独（１種類のみ）で使用することもでき、また、２種以上組み合わせて使用することもできる。
【００７８】
これらの重合開始剤のうち、重合時間を短くすることができる利点などから、好ましくは、光重合開始剤が挙げられる。
【００７９】
重合開始剤として光重合開始剤を配合する場合には、光重合開始剤は、特に限定されないが、例えば、単量体１００質量部に対して、例えば、０．０１〜５質量部、好ましくは、０．０５〜３質量部の割合で配合される。
【００８０】
また、重合開始剤として熱重合開始剤を配合する場合には、熱重合開始剤は、特に限定されず、利用可能な割合で配合される。
【００８１】
次いで、単量体組成物を調製するには、必要により、単量体の一部を重合させる。
【００８２】
単量体の一部を重合させるには、光重合開始剤を配合している場合には、単量体と光重合開始剤との混合物に紫外線を照射する。紫外線を照射するには、光重合開始剤が励起されるような照射エネルギーで、単量体組成物の粘度（ＢＨ粘度計、Ｎｏ．５ロータ、１０ｒｐｍ、測定温度３０℃）が、例えば、５〜３０Ｐａ・ｓ、好ましくは、１０〜２０Ｐａ・ｓになるまで、照射する。
【００８３】
また、熱重合開始剤を配合している場合には、単量体と熱重合開始剤との混合物を、例えば、熱重合開始剤の分解温度以上、具体的には、２０〜１００℃程度の重合温度で、光重合開始剤を配合している場合と同様に、単量体組成物の粘度（ＢＨ粘度計、Ｎｏ．５ロータ、１０ｒｐｍ、測定温度３０℃）が、例えば、５〜３０Ｐａ・ｓ、好ましくは、１０〜２０Ｐａ・ｓになるまで加熱する。
【００８４】
なお、単量体の一部を重合させて単量体組成物を調製する場合には、まず、（メタ）アクリル酸アルキルエステル系単量体、極性基含有単量体および共重合可能単量体から選択される単量体と、重合開始剤とを配合して、上記したように、単量体の一部を重合させ、その後、多官能単量体を配合することもできる。
【００８５】
これにより、単量体組成物が調製される。
【００８６】
なお、単量体組成物やポリマー組成物には、必要により、分散剤、粘着付与剤、アクリル系オリゴマー、シランカップリング剤、フッ素系界面活性剤、可塑剤、充填材、老化防止剤、着色剤などの添加剤を配合することもできる。
【００８７】
次いで、粘着剤原料を調製するには、得られた単量体組成物やポリマー組成物に、上記した熱伝導性粒子を配合し、混合する。
【００８８】
なお、熱伝導性粒子や添加剤などは、有機溶剤などの溶媒中に分散又は溶解した状態で、単量体組成物やポリマー組成物に配合することができる。
【００８９】
これにより、粘着剤原料が調製される。
【００９０】
得られた粘着剤原料の粘度（ＢＭ粘度計、Ｎｏ．４ロータ、１２ｒｐｍ、測定温度２３℃）は、例えば、５０Ｐａ・ｓ以下、好ましくは、５〜４０Ｐａ・ｓ、より好ましくは、１０〜３５Ｐａ・ｓである。
【００９１】
なお、粘着剤原料には、気泡を含有させることもできる。気泡を含有した粘着剤原料を用いて、粘着剤層を作製することにより、粘着剤層を発泡体層とすることができる。
【００９２】
基材は、面方向に広がっており、かかる基材には、厚み方向を貫通する複数の貫通孔が形成されている。貫通孔は、面方向に間隔を隔てて形成されている。基材としては、例えば、ネット、布帛、紙などが挙げられる。
【００９３】
ネットの織り方は限定されず、例えば、平織り、ななこ織り、畝織り、綾織り、朱子織りなどが挙げられる。
【００９４】
ネットを形成する繊維は、例えば、合成樹脂繊維、金属繊維、天然繊維などが挙げられ、好ましくは、合成樹脂繊維が挙げられる。
【００９５】
合成樹脂繊維としては、例えば、熱可塑性樹脂、熱硬化性樹脂からなる繊維が挙げられ、好ましくは、熱可塑性樹脂からなる繊維が挙げられる。熱可塑性樹脂としては、例えば、ポリエチレン、ポリプロピレンなどのオレフィン系樹脂、例えば、ポリエチレンテレフタレートなどのポリエステル系樹脂、例えば、ナイロンなどのポリアミド系樹脂、例えば、セルロース繊維などが挙げられる。これらは、１種単独で使用し、または、２種以上を併用してもよい。
【００９６】
金属繊維としては、例えば、銅、鉄、アルミニウムなどからなる繊維が挙げられる。
【００９７】
また、ネットは、例えば、合成樹脂や金属からなるシートをパンチングなど穿孔により貫通孔が形成された孔あきシートであってもよい。
【００９８】
布帛としては、例えば、織布、不織布などが挙げられる。
【００９９】
織布の織り方は限定されず、上記の織り方が挙げられる。
【０１００】
不織布の製法は限定されず、例えば、乾式法、湿式法、スパンボンド法、サーマルボンド法、ケミカルボンド法、ステッチボンド法、ニードルパンチ法、メルトブロー法、スパンレース法、スチームジェット法などが挙げられる。
【０１０１】
織布および不織布を形成する繊維は、上記の合成樹脂繊維が挙げられる。
【０１０２】
布帛として、好ましくは、不織布が挙げられる。
【０１０３】
紙としては、例えば、上質紙、和紙、クラフト紙、グラシン紙、合成紙などが挙げられる。
【０１０４】
貫通孔の数は、例えば、１〜３０００個／ｃｍ２、好ましくは、１〜１０００個、より好ましくは、１〜５００個／ｃｍ２、さらに好ましくは、１０〜１００個／ｃｍ２ある。数は、肉眼または光学顕微鏡写真にて、数えることができる。
【０１０５】
ネットの場合の貫通孔の数は、例えば、一方向（例えば、縦方向）で、５〜５０個／インチ（２５．４ｍｍ）、好ましくは、２０〜４０個／インチである。また、その一方向に対する垂直方向（例えば、横方向）で、１０〜６０個／インチ、好ましくは、３０〜５０個／インチである。
【０１０６】
また、ネットの目開きは、例えば、１００〜１００００μｍであり、好ましくは、１００〜５０００μｍ、より好ましくは、１００〜１０００μｍである。ネットの線径は、例えば、１〜１０００μｍであり、好ましくは、１０〜５００μｍである。ネットの目開きは、図２のＡで示されるように、ネットを構成する繊維間の最小距離である。
【０１０７】
基材の貫通孔と、基材の表面の面積との比は、例えば、５：９５〜９５：５、好ましくは、６０：４０〜９０：１０である。
【０１０８】
基材の坪量は、例えば、２０ｇ／ｍ２以下、好ましくは、１７ｇ／ｍ２以下であり、
また、例えば、１ｇ／ｍ２以上である。この範囲を上回る場合には、接着力が低下し、仮固定が困難になる場合がある。
【０１０９】
坪量は、単位面積当たりの質量を測定することにより求められる。なお、坪量は、上記の測定方法で測定される限り、上記で例示した基材のすべて（例えば、ネット、不織布など）にも適用される。
【０１１０】
基材の厚みは、例えば、１〜１０００μｍであり、好ましくは、１〜５００μｍである。
【０１１１】
基材としては、好ましくは、合成樹脂繊維から形成されるネット（プラスチックネット）が挙げられる。
【０１１２】
図１は、本発明の熱伝導性粘着シートの製造方法の一実施形態の製造工程図である。図２は、図１（ｅ）に示す熱伝導性粘着シートの平面図である。
【０１１３】
次に、図１および図２を参照して、本発明の熱伝導性粘着シートの製造方法の一実施形態について説明する。
【０１１４】
熱伝導性粘着シート７を作製するには、まず、図１（ａ）に示すように、ベースフィルム１の剥離処理が施された表面（厚み方向一方面）に粘着剤原料２を塗布する。
【０１１５】
ベースフィルム１としては、例えば、ポリエステルフィルム（ポリエチレンテレフタレートフィルムなど）、例えば、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体など）からなるフッ素系フィルム、例えば、オレフィン系樹脂（ポリエチレン、ポリプロピレンなど）からなるオレフィン系樹脂フィルム、例えば、ポリ塩化ビニルフィルム、ポリイミドフィルム、ポリアミドフィルム（ナイロンフィルム）、レーヨンフィルムなどのプラスチック系基材フィルム（合成樹脂フィルム）、例えば、上質紙、和紙、クラフト紙、グラシン紙、合成紙、トップコート紙などの紙類、例えば、これらを複層化した複合体などが挙げられる。
【０１１６】
なお、粘着剤原料２が光重合開始剤を含有している場合には、粘着剤原料２に対する紫外線の照射を妨げないように、紫外線を透過するベースフィルム１を使用する。
【０１１７】
粘着剤原料２をベースフィルム１に塗布する方法としては、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどが挙げられる。
【０１１８】
粘着剤原料２の塗工厚みとしては、例えば、１０〜１００００μｍ、好ましくは、５０〜５０００μｍ、より好ましくは、１００〜３０００μｍである。
【０１１９】
熱伝導性粘着シート７を作製するには、次いで、図１（ｂ）に示すように、粘着剤原料２の塗膜の表面（厚み方向一方面）にカバーフィルム３を配置する。カバーフィルム３を塗膜の表面（厚み方向一方面）に配置するには、カバーフィルム３の剥離処理が施された表面が塗膜に接触するように、配置する。
【０１２０】
カバーフィルム３としては、例えば、上記したベースフィルム１と同様のフィルムが挙げられる。また、粘着剤原料２が光重合開始剤を含有している場合には、粘着剤原料２に対する紫外線の照射を妨げないように、紫外線を透過するカバーフィルム３を使用する。
【０１２１】
熱伝導性粘着シート７を作製するには、次いで、図１（ｃ）に示すように、粘着剤原料２の単量体を重合させて、粘着剤層４を形成する。
【０１２２】
粘着剤原料２の単量体を重合させるには、上記したように、光重合開始剤を配合している場合には、粘着剤原料２に紫外線を照射し、熱重合開始剤を配合している場合には、粘着剤原料２を加熱する。
【０１２３】
なお、上記したポリマー組成物を粘着剤原料２に配合した場合や、熱伝導性粒子や添加剤を溶媒に分散または溶解させて粘着剤原料２に配合した場合には、上記したように粘着剤原料２を塗工し、乾燥させて、溶媒を除去することができる。
【０１２４】
これにより、粘着剤層４が形成される。粘着剤層４は、単量体が必須成分として（メタ）アクリル酸アルキルエステル系単量体を含有することから、アクリル系粘着剤層として形成される。
【０１２５】
次いで、図１（ｄ）に示すように、カバーフィルム３を粘着剤層４の表面（厚み方向一方面）から剥がす。これにより、粘着剤層４の表面（厚み方向一方面）を露出させる。
【０１２６】
次いで、図１（ｅ）に示すように、基材５を粘着剤層４の表面に積層する。
【０１２７】
具体的には、まず、図１（ｅ）の仮想線で示すように、上記した基材５を用意する。基材５は、図２に示すように、例えば、プラスチックネットであって、合成樹脂繊維から形成されている。
【０１２８】
次いで、基材５を粘着剤層４の表側に対向配置させる。
【０１２９】
その後、基材５を、図１（ｅ）の矢印で示すように、粘着剤層４に向かって降下させる。これによって、基材５が、粘着剤層４の表面に積層される。基材５の少なくとも裏面１０は、粘着剤層４と接触している。
【０１３０】
なお、基材５の粘着剤層４に対する積層では、基材５を粘着剤層４に向けて圧力をかけることにより、基材５の裏側部分および厚み方向中央部分を、粘着剤層４に埋設させる。基材５の裏面１０および側面は、粘着剤層４に被覆される一方、基材５の表面９は、粘着剤層４から露出する。
【０１３１】
一方、粘着剤層４には、厚み方向に投影したときに、基材５の貫通孔８と重複する重複部の表面が貫通孔８から露出する露出面６とされるとともに、基材５の粘着剤層４への埋設によって、露出面６は、面方向に投影したときに、基材５の表面９に対して、表側（厚み方向一方側）に位置している。すなわち、露出面６は、貫通孔８から表側に湾曲状に突出している。言い換えると、粘着剤層４において、露出面６に対応する部分が突出部分とされている。
【０１３２】
これによって、熱伝導性粘着シート７の厚み方向一方面において、粘着剤層４の露出面６は、粘着面とされ、基材５の表面９は、非粘着面とされる。
【０１３３】
具体的には、基材５を粘着剤層４に積層するには、例えば、多軸ラミネータなどが用いられる。
【０１３４】
粘着剤層４の露出面６の面積と、基材５の表面９の面積との比（つまり、粘着面の面積：非粘着面の面積）は、上記した基材５における比（基材の貫通孔と基材の表面の面積との比）と実質的に同一であり、例えば、５：９５〜９５：５であり、好ましくは、６０：４０〜９０：１０である。この範囲を満たす場合、接着力が良好となり、仮固定のときに、熱伝導性粘着シート７が被着体に対して滑りにくく、かつ、容易に剥がすこともできるため、仮固定がより一層容易となる。
【０１３５】
これにより、熱伝導性粘着シート７を得る。
【０１３６】
得られた熱伝導性粘着シート７の厚みの最大部分（すなわち、粘着剤層４の露出面６の最表側部分と、裏面との距離、図１（ｅ）で示されるＸ１）は、例えば、１０〜１００００μｍ、好ましくは、５０〜５０００μｍ、より好ましくは、１００〜３０００μｍである。
【０１３７】
粘着剤層４の厚みの最小部分（すなわち、基材５の裏面１０と、粘着剤層４の裏面との距離、図１（ｅ）で示されるＸ２）は、例えば、５〜８０００μｍ、好ましくは、３０〜４０００μｍ、より好ましくは、５０〜１０００μｍである。
【０１３８】
粘着剤層４の突出部分の厚み（突出長さ、すなわち、基材５の表面９と、露出面６の最表側部分との厚み方向の距離、図１（ｅ）で示されるＸ３）は、例えば、４〜２０００μｍ、好ましくは、５〜１０００μｍ、より好ましくは、１０〜２００μｍである。
【０１３９】
得られた熱伝導性粘着シート７の表面（厚み方向一方面）の仮固定における剥離接着力（後述の実施例に記載の方法により測定する。）は、例えば、０．１Ｎ／２０ｍｍ以上４０Ｎ／２０ｍｍ以下、好ましくは、０．３Ｎ／２０ｍｍ以上４０Ｎ／２０ｍｍ以下、より好ましくは、０．５Ｎ／２０ｍｍ以上２０Ｎ／２０ｍｍ以下、さらに好ましくは、１Ｎ／２０ｍｍ以上１５Ｎ／２０ｍｍ以下、最も好ましくは、３Ｎ／２０ｍｍ以上１０Ｎ／２０ｍｍ以下である。この範囲に満たない場合には、仮固定における接着力が弱くなり、熱伝導性粘着シート７が被着体に対して滑りやすく、仮固定が困難になる場合がある。一方、この範囲を上回る場合には、熱伝導性粘着シート７を仮固定するときに、強固に固定してしまい、剥がすことが困難になる場合がある。
【０１４０】
また、熱伝導性粘着シート７の硬さ（ＪＩＳ  Ｋ  ７３１２に規定されるタイプＣ硬さ試験に準じて測定する。）は、タイプＣデュロメータの加圧面を密着させてから３０秒後に測定したときに、例えば、９０以下、好ましくは、８０以下、例えば、１以上である。
【０１４１】
また、熱伝導性粘着シート７の熱伝導率（後述の実施例に記載の方法により測定する。）は、０．３Ｗ／ｍ・Ｋ以上、好ましくは、０．４Ｗ／ｍ・Ｋ以上、より好ましくは、０．５Ｗ／ｍ・Ｋ以上、例えば、１０Ｗ／ｍ・Ｋ以下である。この範囲とすることにより、熱伝導性粘着シート７は、熱伝導性に優れる。
【０１４２】
熱伝導性粘着シート７の熱抵抗は、例えば、２５ｃｍ２・Ｋ／Ｗ以下、好ましくは、１５ｃｍ２・Ｋ／Ｗ以下、例えば、０．１ｃｍ２・Ｋ／Ｗ以上である。
【０１４３】
図３は、図１（ｅ）に示す熱伝導性粘着シートを用いて２つの被着体を貼り付ける工程図である。
【０１４４】
次に、図３を参照して、本発明の熱伝導性粘着シートを用いて２つの被着体を貼り付ける方法について説明する。
【０１４５】
この方法では、まず、図３（ａ）に示すように、熱伝導性粘着シート７と２つの被着体とを用意する。２つの被着体は、第１被着体１１および第２被着体１２（図３（ｄ）の仮想体参照）を備えている。第１被着体１１は、略平板状をなす放熱体であり、具体的には、ヒートシンクなどである。第２被着体１２は、略平板状をなす発熱体であり、具体的には、ＬＥＤなどである。図３（ｄ）が参照されるように、第２被着体１２は、厚み方向に投影したときに、第１被着体１１に含まれ、具体的には、第１被着体１１より小さく形成されている。
【０１４６】
熱伝導性粘着シート７は、平面視において、第２被着体１２と同サイズに外形加工されている。
【０１４７】
次いで、図３（ｂ）に示すように、熱伝導性粘着シート７の厚み方向一方面（表面、図３における下面）と、第１被着体１１とをその位置で接触させて、熱伝導性粘着シート７を第１被着体１１に対して所望の位置に位置決めして熱伝導性粘着シート７を第１被着体１１に仮固定する。このとき、必要に応じて、熱伝導性粘着シート７を第１被着体１１に対して押圧する。
【０１４８】
仮固定では、具体的には、例えば、ベースフィルム１の表面上を２ｋｇローラーを１往復させる。
【０１４９】
熱伝導性粘着シート７が所望の位置とずれて仮固定された場合は、熱伝導性粘着シート７を第１被着体１１から引き剥がし、位置決めおよび仮固定を再度実施する。
【０１５０】
次いで、図３（ｃ）に示すように、熱伝導性粘着シート７を、第１被着体１１側（厚み方向一方側）にさらに押圧する。そうすると、粘着剤層４の突出部分が貫通孔８の周囲の基材５の厚み方向一方面に移動する。これにより、基材５が粘着剤層４に完全に埋設される。つまり、基材５の表面９、裏面１０および側面が、粘着剤層４によって被覆される。また、熱伝導性粘着シート７の全表面は、粘着面とされる。
【０１５１】
これにより、熱伝導性粘着シート７と第１被着体１１とが固定される。
【０１５２】
固定のときの圧力は、例えば、０．１〜１００ＭＰａ、好ましくは、１〜１００ＭＰａである。
【０１５３】
その後、図３（ｃ）の矢印で示すように、ベースフィルム１を粘着剤層４から剥離する。
【０１５４】
次いで、図３（ｄ）に示すように、熱伝導性粘着シート７の裏面（厚み方向他方面）に、仮想線および矢印で示すように、第２被着体１２を貼り付ける。これにより、熱伝導性粘着シート７と第１２被着体１２とが固定される。
【０１５５】
これにより、第１被着体１１と第２被着体１２とを熱伝導性粘着シート７を介して貼り付けることができ、第１被着体１１と第２被着体１２と熱伝導性粘着シート７とを備える貼着構造物１３が得られる。
【０１５６】
貼着構造物１３では、第１被着体１１が、熱伝導性粘着シート７の厚み方向一方面に固定され、第２被着体１２が、熱伝導性粘着シート７の厚み方向他方面に固定されている。つまり、第２被着体１２が、第１被着体１１に対して、熱伝導性粘着シート７を介して固定（接着）されている。
【０１５７】
貼り付け後の熱伝導性粘着シート７の厚みＸ４は、貼り付け前の熱伝導性粘着シート７の厚みの最大部分Ｘ１（図１（ｅ）参照）に比べて薄く、例えば、Ｘ１に対して、５０〜９９％、好ましくは、８０〜９９％であり、具体的には、例えば、５〜９９００μｍ、好ましくは、１００〜３０００μｍである。
【０１５８】
そして、この熱伝導性粘着シート７は、粘着剤層４の厚み方向一方面に、貫通孔８が形成されている基材５が積層されている。このため、粘着剤層４の厚み方向一方面の粘着力が適度に調整されている。従って、厚み方向一方面に第１被着体１１を一度貼り付けた熱伝導性粘着シート７を第１被着体１１から剥がし、その後、被着体に再度貼り付けることが可能であり、リワーク性に優れる。また、熱伝導性粘着シート７の厚み方向一方面を第１被着体１１に貼り付けるときに、一度、仮固定によって第１被着体１１と熱伝導性粘着シート７とを正確に位置決めすることもできる。
【０１５９】
また、熱伝導性粘着シート７は、熱伝導性粒子を含有する粘着剤層４を備え、熱伝導率が特定値以上である。よって、第１被着体１１から生じる熱を第２被着体１２に効率よく伝導させることができる。
【０１６０】
この熱伝導性粘着シート７は、熱伝導性に優れるため、ＬＥＤを備えるＬＥＤ装置（テレビジョン、照明、ディスプレイなど）に好適に用いることができ、さらに、半導体装置、ハードディスク、ＥＬ装置（有機ＥＬディスプレイ、有機ＥＬ照明など）、キャパシタ、バッテリー（リチウムイオンバッテリーなど）、パワーモジュールなどの用途にも好適に用いることができる。
【０１６１】
また、熱伝導性粘着シート７の表面には、搬送時または取扱い性の観点から、ベースフィルムが積層されていてもよい。
【０１６２】
また、貼着構造物１３は、第１被着体１１と第２被着体１２との間に貼り付けられた熱伝導性粘着シート７が熱伝導性に優れるため、放熱性に優れる。つまり、第２被着体１２から発生する熱が、熱伝導性粘着シート７を介して、第１被着体１１に効率的に移動することができる。
【０１６３】
なお、図３の実施形態では、図３（ｃ）に示すように、熱伝導性粘着シート７と第１被着体１１とを固定し、その後、図３（ｄ）に示すように、熱伝導性粘着シート７の裏面を第２被着体１２に貼り付けたが、その順序は特に限定されず、例えば、図示しないが、熱伝導性粘着シート７の表面を第１被着体１１に仮固定した後で、図３（ｃ）が参照されるように、熱伝導性粘着シート７を第１被着体１１に固定（接着）する前の熱伝導性粘着シート７の裏面に、第２被着体１２を貼り付け、その後、熱伝導性粘着シート７と第１被着体１１とを固定（接着）することもできる。
【０１６４】
また、図３の実施形態では、図３（ａ）および図３（ｂ）に示すように、熱伝導性粘着シート７の表面を第１被着体１１に仮固定し、次いで、図３（ｃ）に示すように、それらを固定（接着）し、その後、図３（ｄ）に示すように、熱伝導性粘着シート７の裏面を第２被着体１２に固定している。しかし、例えば、図示しないが、まず、ベースフィルム１を熱伝導性粘着シート７の裏面から剥離し、次いで、熱伝導性粘着シート７の裏面を第２被着体１２に固定（接着）し、その後、熱伝導性粘着シート７の表面を第１被着体１１に仮固定し、その後、それらを固定（接着）することもできる。
【０１６５】
図４は、本発明の熱伝導性粘着シートの他の実施形態を説明する断面図を示す。
【０１６６】
図１（ｅ）の実施形態では、粘着剤層４の露出面６を、面方向に投影したときに、貫通孔から厚み方向一方側に突出するように形成しているが、例えば、図４（ａ）〜図４（ｃ）に示すように、貫通孔８内に形成することもできる。
【０１６７】
図４（ａ）では、粘着剤層４の露出面６の最表面側部分が、面方向に投影したときに、基材５の表面９と同一位置に形成されている。
【０１６８】
図４（ｂ）では、粘着剤層４の露出面６が、面方向に投影したときに、基材５の表面９と裏面１０との間の位置に形成されている。つまり、露出面６が、面方向に投影したときに、基材５に含まれている。
【０１６９】
図４（ｃ）では、粘着剤層４の露出面６が、面方向に投影したときに、基材５の裏面１０と同一位置に形成されている。
【０１７０】
好ましくは、図１（ｅ）に示すように、粘着剤層４の露出面６を、面方向に投影したときに、貫通孔から厚み方向一方側に突出するように形成する。
【０１７１】
これによって、図１（ｅ）の実施形態は、図４（ａ）〜図４（ｃ）の実施形態に比べて、粘着剤層４の露出面６によって、第１被着体１１に対して確実かつ容易に仮固定することができる。つまり、図１（ｅ）に示すように、粘着剤層４の露出面６が、厚み方向一方側に、貫通孔８から突出しているので、固定時の押圧によって、粘着剤層４の突出部分が貫通孔８の周囲の基材５の厚み方向一方面に容易に移動できるので、基材５の表面９が、粘着剤層４によって被覆される。従って、基材５は、粘着剤層４に埋設される。このため、粘着剤層４と第１被着体１１との接触面積が増大し、粘着力が向上し、第１被着体１１と第２被着体１２とをより強固に固定することができる。
【０１７２】
図３では、放熱体としてヒートシンクを例示して説明しているが、ヒートシンク以外にも、例えば、電子機器または電気機器に使用される筐体、フレーム、ケース、ベゼル、例えば、半導体装置、電池、コンデンサまたは自動車に使用される筐体、フレーム、ケースなどが挙げられる。また、発熱体としてＬＥＤを例示して説明しているが、ＬＥＤ以外にも、例えば、その他の各種照明機器、電子機器、電気機器、半導体装置（ＩＣチップ、ＣＰＵなど）、各種電池（リチウムイオン電池、コンデンサなど）などが挙げられる。
【０１７３】
図３（ｄ）に示される貼着構造物１３では、第１被着体１１として放熱体を、第２被着体１２として発熱体を、例示して説明しているが、例えば、それらを逆にする、つまり、第１被着体１１を発熱体、第２被着体１２を放熱体とすることもできる。
【０１７４】
また、第１被着体１１および第２被着体１２の形状をそれぞれ略平板状として説明しているが、その形状は限定されず、図示しないが、例えば、第１被着体１１および／または第２被着体１２における、熱伝導性粘着シート７に貼着される表面の形状を、曲面に形成することもできる。
【実施例】
【０１７５】
以下、本発明を実施例および比較例に基づいて説明するが、本発明はこれらにより何ら限定されるものではない。
【０１７６】
実施例１
（単量体組成物の調製）
単量体として、アクリル酸２−エチルヘキシル８２質量部、アクリル酸２−メトキシエチル１２質量部、Ｎ−ビニル−２−ピロリドン（ＮＶＰ）５質量部、および、ヒドロキシエチルアクリルアミド（ＨＥＡＡ）１質量部を配合し、混合して、単量体の混合物を得た。
【０１７７】
得られた混合物に、光重合開始剤として、２，２−ジメトキシ−１，２−ジフェニルエタン−１−オン（商品名「イルガキュアー６５１」、チバ・ジャパン社製）０．０５質量部と、１−ヒドロキシシクロヘキシルフェニルケトン（商品名「イルガキュアー１８４」、チバ・ジャパン社製）０．０５質量部とを配合して、単量体の混合物を得た。
【０１７８】
その後、混合物に紫外線を照射して、粘度（ＢＨ粘度計Ｎｏ．５ローター、１０ｒｐｍ、測定温度３０℃）が約２０Ｐａ．ｓになるまで重合し、単量体の一部が重合した単量体の部分重合物（シロップ状）を調製した。
【０１７９】
得られた単量体の部分重合物１００質量部に、多官能単量体として、ジペンタエリスリトールヘキサアクリレート（商品名「ＫＡＹＡＲＡＤ  ＤＰＨＡ−４０Ｈ」、日本化薬社製）０．０５質量部、分散剤として、商品名「プライサーフＡ２１２Ｅ」（第一工業製薬社製）１質量部とを配合し、混合して、単量体組成物を得た。
【０１８０】
得られた単量体組成物を重合した重合物のガラス転移温度（測定方法：熱重量測定）は、−６２．８℃であった。
【０１８１】
（粘着剤原料の調製）
得られた単量体組成物に、水和金属化合物として、水酸化アルミニウム粉末（商品名「ハイジライトＨ−４２」、昭和電工社製、形状：破砕状、平均粒子径（体積基準）１μｍ）１７５質量部、および、水酸化アルミニウム粉末（商品名「ハイジライトＨ−１０」、昭和電工社製、形状：破砕状、平均粒子径（体積基準）５５μｍ）１７５質量部を配合し、混合して粘着剤原料を調製した。
【０１８２】
（熱伝導性粘着シートの作製）
得られた粘着剤原料を、片面に剥離処理が施されているベースフィルム（ポリエチレンテレフタレートフィルム、商品名「ダイアホイルＭＲＦ３８」、三菱化学ポリエステルフィルム社製）の剥離処理面に、乾燥および硬化後の厚みが１０００μｍとなるように塗布した（図１（ａ）参照）。
【０１８３】
次いで、ベースフィルムとの間に粘着剤原料の塗膜を挟むように、粘着剤原料の塗膜の表面に、カバーフィルム（ベースフィルムと同じフィルム）を配置した（図１（ｂ）参照）。
【０１８４】
次いで、粘着剤原料に、紫外線（照度約５ｍＷ／ｃｍ２）を両側（ベースフィルム側およびカバーフィルム側）から３分間照射した。
【０１８５】
これにより、粘着剤原料中の単量体を重合させて、粘着剤層を作製した（図１（ｃ）参照）。
【０１８６】
次いで、カバーフィルムを粘着剤層から剥がし、粘着剤層の表面を露出させた（図１（ｄ）参照）。粘着剤層の表面に、厚み方向を貫通する複数の貫通孔が形成された基材（プラスチックネット、商品名「ネットＮＤ２０」、ダイセン社製、形状：編みこみ形状、坪量：６．６ｇ／ｍ２、厚み：１１０μｍ、目開き（Ａ）：３３０μｍ、線径：２８μｍ、孔の数：縦２３個／インチ、横３９個／インチ、比（貫通孔：表面の面積）は７２：２８）を、４軸ラミネータを用いて貼り合わせて、粘着剤層と基材とを備える熱伝導性粘着シートを作製した（図１（ｅ）参照）。
【０１８７】
接着剤層の露出面（粘着面）の面積と、基材の表面（非粘着面）の面積との比は、７２：２８であった。
【０１８８】
また、粘着剤層の露出面は、貫通孔から、厚み方向一方側（表面）に突出していた。熱伝導性粘着シートの厚みの最大部分（Ｘ１）は、１０００μｍ、粘着剤層の厚みの最小部分（Ｘ２）は、８４０μｍ、粘着剤層の突出部分の厚み（Ｘ３）は、５０μｍであった。
【０１８９】
実施例２
基材（プラスチックネット、商品名「ネットＮＤ２０」、ダイセン社製）を、基材（不織布、商品名「ＳＰ−１４Ｋ」、大福製紙社製、厚み：４２μｍ、貫通孔の数：８００個／ｃｍ２、坪量：１４ｇ／ｍ２、比（貫通孔：表面の面積）は８：９２）に変更した以外は、実施例１と同様にして、熱伝導性粘着シートを作製した。
【０１９０】
接着剤層の露出面（粘着面）の面積と、基材の表面（非粘着面）の面積との比は、８：９２であった。
【０１９１】
また、粘着剤層の露出面は、貫通孔から、厚み方向一方側に突出していた。熱伝導性粘着シートの厚みの最大部分（Ｘ１）は、１０００μｍ、粘着剤層の厚みの最小部分（Ｘ２）は、９３８μｍ、粘着剤層の突出部分の厚み（Ｘ３）は、２０μｍであった。
【０１９２】
実施例３
基材（プラスチックネット、商品名「ネットＮＤ２０」、ダイセン社製）を、基材（不織布、商品名「ＳＹ原紙」、日本製紙パピリア社製、厚み：７６μｍ、貫通孔の数：２８００個／ｃｍ２、坪量：２２．６ｇ／ｍ２、比（貫通孔：表面の面積）は２：９８）に変更した以外は、実施例１と同様にして、熱伝導性粘着シートを作製した。
【０１９３】
接着剤層の露出面（粘着面）の面積と、基材の表面（非粘着面）の面積との比は、２：９８であった。
【０１９４】
また、粘着剤層の露出面は、貫通孔から、厚み方向一方側に突出していた。熱伝導性粘着シートの厚みの最大部分（Ｘ１）は、１０００μｍ、粘着剤層の厚みの最小部分（Ｘ２）は、９１４μｍ、粘着剤層の突出部分の厚み（Ｘ３）は、１０μｍであった。
【０１９５】
比較例１
基材（プラスチックネット、商品名「ネットＮＤ２０」、ダイセン社製）を、粘着剤層に貼り合わせなかった以外は、実施例１と同様にして熱伝導性粘着シートを作製した。つまり、熱伝導性粘着シートは、粘着剤層からなる。
【０１９６】
・貼り直し性（リワーク性）
各実施例および比較例で作製した熱伝導性粘着シートを、幅２０ｍｍ、長さ１５０ｍｍ）に切断して試料とした。
【０１９７】
２３℃、５０％ＲＨ雰囲気下で、この試料の表面（貫通孔が形成されている基材側面（各実施例）または粘着剤層の表面（比較例））をアルミニウム板（Ａ１０５０）に貼り付け、ベースフィルムの上から２ｋｇローラーを１往復させて、試料をアルミニウム板に押し付けた。
【０１９８】
熱伝導性粘着シートの一端を手でつかみ、アルミニウム板に対して９０度方向（厚み方向）に持ち上げて剥離することを試みた。
【０１９９】
熱伝導性粘着シートが破断されずに剥離できた場合を○と、熱伝導性粘着シートが破断され、剥離できなかった場合を×と評価した。この結果を表１に示す。
【０２００】
【表１】
2013227379.tif 000003
【０２０１】
・仮貼り性（仮固定評価）
各実施例および比較例で作製した熱伝導性粘着シートのベースフィルムを剥がして、厚さ２５μｍのＰＥＴフィルムを貼り合わせ、これを幅２０ｍｍ、長さ１５０ｍｍに切断して評価用サンプルとした。
【０２０２】
評価用サンプルの表面（貫通孔が形成されている基材側面（各実施例）または粘着剤層の表面（比較例））を、２３℃、５０％ＲＨ雰囲気下で、アルミニウム板（Ａ１０５０）に貼り付け、ＰＥＴフィルムの上から２ｋｇローラーを１往復させて、熱伝導性粘着シートをアルミニウム板に押し付けた。つまり、熱伝導性粘着シートをアルミニウム板に仮固定した。
【０２０３】
２３℃で３０分間養生した後、万能引張試験機「ＴＣＭ−１ｋＮＢ」（ミネベア社製）を用い、剥離角度９０度、引っ張り速度（剥離速度）３００ｍｍ／分で９０度剥離接着力を、ＪＩＳ  Ｚ  ０２３７に準じて測定した。
【０２０４】
接着力が、０．３Ｎ／２０ｍｍ以上４０Ｎ／２０ｍｍ以下であった場合を○（仮貼り可能）と評価し、接着力が、０．１Ｎ／２０ｍｍ以上０．３Ｎ／２０ｍｍ未満であった場合を△と評価し、接着力が、０．１Ｎ／２０ｍｍ未満であった場合、または、４０Ｎ／２０ｍｍを超過する場合を×（仮貼り困難）と評価した。この結果を表１に示す。
【０２０５】
・固定性
仮固定評価と同様にして、評価用サンプルの表面（貫通孔が形成されている基材側面（各実施例）または粘着剤層の表面（比較例））を、２３℃、５０％ＲＨ雰囲気下で、アルミニウム板（Ａ１０５０）に貼り付け、ＰＥＴフィルムの上から１ＭＰａの圧力で押すことにより熱伝導性粘着シートをアルミニウム板に固定した。
【０２０６】
固定した熱伝導性粘着シートの一端を手でつかみ、アルミニウム板に対して９０度方向（厚み方向）に持ち上げて剥離することを試みた。
【０２０７】
熱伝導性粘着シートが容易に剥離できなかった場合を○と評価し、熱伝導性粘着シートが一部剥離した場合を△と評価し、熱伝導性粘着シートが容易に剥離した場合を×と評価した。この結果を表１に示す。
【０２０８】
・硬さ
各実施例および比較例の熱伝導性粘着シートを用いて、ＪＩＳ  Ｋ  ７３１２に準じて、下記条件にて試験を実施した。
【０２０９】
詳しくは、熱伝導性粘着シートを幅２０ｍｍ、長さ２０ｍｍに切断し、厚みが４ｍｍになるように積層させたものを評価用サンプルとして、アスカーＣ硬度計（高分子計器社製）で、２３℃、５０％ＲＨ雰囲気下において、アスカーＣ硬度計の加圧面を密着させてから３０秒後の硬さ（アスカーＣ硬度）を測定した。この結果を表１に示す。
【０２１０】
・熱伝導率、熱抵抗
熱伝導率および熱抵抗の測定は、図５に示す熱特性評価装置を用いて実施した。
【０２１１】
具体的には、１辺が２０ｍｍの立方体となるように形成されたアルミニウム製（Ａ５０５２、熱伝導率：１４０Ｗ／ｍ・Ｋ）の一対のブロック（ロッドと称する場合もある。）Ｌ間に、各実施例および各比較例の熱伝導性粘着シート７（２０ｍｍ×２０ｍｍ、両方のベースフィルムを剥離したもの）を挟み込み、一対のブロックＬを熱伝導性粘着シート７で貼り合わせた。
【０２１２】
そして、一対のブロックＬが上下となるように発熱体（ヒーターブロック）Ｈと放熱体（冷却水が内部を循環するように構成された冷却ベース板）Ｃとの間に配置した。具体的には、上側のブロックＬの上に発熱体Ｈを配置し、下側にブロックＬの下に放熱体Ｃを配置した。
【０２１３】
このとき、熱伝導性粘着シート７で貼り合わされた一対のブロックＬは、発熱体Ｈおよび放熱体Ｃを貫通する一対の圧力調整用ネジＴの間に位置している。なお、圧力調整用ネジＴと発熱体Ｈとの間にはロードセルＲが配置されており、圧力調整用ネジＴを締め込んだときの圧力が測定されるように構成されており、かかる圧力を熱伝導性粘着シート７に加わる圧力として用いた。
【０２１４】
具体的には、この試験において、圧力調整用ネジＴを、熱伝導性粘着シート７に加わる圧力が２５Ｎ／ｃｍ２（２５０ｋＰａ）となるように締め込んだ。
【０２１５】
また、下側のブロックＬおよび熱伝導性粘着シート７を放熱体Ｃ側から貫通するように接触式変位計の３本のプローブＰ（直径１ｍｍ）を設置した。このとき、プローブＰの上端部は、上側のブロックＬの下面に接触した状態になっており、上下のブロックＬ間の間隔（熱伝導性粘着シート７の厚み）を測定可能に構成されている。
【０２１６】
発熱体Ｈおよび上下のブロックＬには温度センサーＤを取り付けた。具体的には、発熱体Ｈの１箇所に温度センサーＤを取り付け、各ブロックＬの５箇所に上下方向に５ｍｍ間隔で温度センサーＤをそれぞれ取り付けた。
【０２１７】
測定はまず初めに、圧力調整用ネジＴを締め込んで、熱伝導性粘着シート７に圧力を加え、発熱体Ｈの温度を８０℃に設定するともに、放熱体Ｃに２０℃の冷却水を循環させた。
【０２１８】
そして、発熱体Ｈおよび上下のブロックＬの温度が安定した後、上下のブロックＬの温度を各温度センサーＤで測定し、上下のブロックＬの熱伝導率（Ｗ／ｍ・Ｋ）と温度勾配から熱伝導性粘着シート７を通過する熱流束を算出するとともに、上下のブロックＬと熱伝導性粘着シート７との界面の温度を算出した。そして、これらを用いて圧力における熱伝導率（Ｗ／ｍ・Ｋ）および熱抵抗（ｃｍ２・Ｋ／Ｗ）を、下記の熱伝導率方程式（フーリエの法則）を用いて算出した。
【０２１９】
Ｑ＝−λｇｒａｄＴ
Ｒ＝Ｌ／λ
Ｑ：単位面積あたりの熱流速
ｇｒａｄＴ：温度勾配
Ｌ：シートの厚み
λ：熱伝導率
Ｒ：熱抵抗
【符号の説明】
【０２２０】
４  粘着剤層
５  基材
６  露出面
７  熱伝導性粘着シート
８  貫通孔      
１１  第１被着体
１２  第２被着体
１３  貼着構造物
【図１】
2013227379.tif 000004
【図２】
2013227379.tif 000005
【図３】
2013227379.tif 000006
【図４】
2013227379.tif 000007
【図５】
2013227379.tif 000008